【事件の表示】
　特許第６０９３９０７号発明「粘着性組成物、粘着剤および粘着シート」の特許異議申立事件について、次のとおり決定する。
【結　論】
　特許第６０９３９０７号の請求項１〜６に係る特許を維持する。
【理　由】
１．手続の経緯
　特許第６０９３９０７号の請求項１〜６に係る特許についての出願は、平成２６年３月２８日に特許出願され、平成２９年２月１７日にその特許権の設定登録がされ、その後、その特許に対し、特許異議申立人鯨田　雅信（以下「申立人」という。）により特許異議の申立てがされたものである。
２．本件発明
　特許第６０９３９０７号の請求項１〜６の特許に係る発明は、それぞれ、その特許請求の範囲の請求項１〜６に記載された事項により特定されるとおりのものである。
「【請求項１】
　金属部材と接触して使用される粘着剤を構成するための粘着性組成物であって、
　重量平均分子量が３０万以上であり、重合体を構成するモノマー単位として、（メタ）アクリル酸２−エチルヘキシルを３０質量％以上含有し、水酸基を有するモノマーを１５質量％超２５質量％以下含有し、ホモポリマーとしてのガラス転移温度が７０℃以上のハードモノマーを１５質量％以上含有し、カルボキシル基を有するモノマーを含有しない（メタ）アクリル酸エステル重合体（Ａ）と、
　ベンゾトリアゾール系防錆剤（Ｂ）と、
　イソシアネート系架橋剤と、
　溶剤と
を含有することを特徴とする粘着性組成物。
　【請求項２】
　前記ベンゾトリアゾール系防錆剤（Ｂ）として、１Ｈ−ベンゾトリアゾール、１Ｈ−トリルトリアゾール、１−［Ｎ，Ｎ−ビス（２−エチルヘキシル）アミノメチル］ベンゾトリアゾールおよび１−［Ｎ，Ｎ−ビス（２−エチルヘキシル）アミノメチル］メチルベンゾトリアゾールからなる群から選ばれる少なくとも１種を含有することを特徴とする請求項１に記載の粘着性組成物。
　【請求項３】
　請求項１または２に記載の粘着性組成物を架橋してなる粘着剤。
　【請求項４】
　１．０ＭＨｚにおける誘電率が２．０〜８．０であることを特徴とする請求項３に記載の粘着剤。
　【請求項５】
　２枚の剥離シートと、
　前記２枚の剥離シートの剥離面と接するように前記剥離シートに挟持された粘着剤層とを備え、
　前記粘着剤層が、請求項３または４に記載の粘着剤からなる
ことを特徴とする粘着シート。
　【請求項６】
　前記粘着剤層は、タッチパネルにおいて金属メッシュと接触するように配置されることを特徴とする請求項５に記載の粘着シート。」
（以下、請求項に係る各発明を項番に従って「本件発明１」〜「本件発明６」という。）
３．申立理由の概要
　申立人は、主たる証拠として特開２０１３−１６６８４６号公報（以下「刊行物１」という。）及び従たる証拠として特開２００５−３２５２５０号公報（以下「刊行物２」という。）、特開２００７−９００６号公報（以下「刊行物３」という。）、特開２０１３−１８９３７号公報（以下「刊行物４」という。）、実験成績証明書（以下「刊行物等５」という。）、特開２０１３−２１３２０３号公報（以下「刊行物６」という。）を提出し、請求項１〜６に係る特許は特許法第２９条第２項の規定に違反してされたものであるから、請求項１〜６に係る特許を取り消すべきものである旨主張している。
４．刊行物１〜６の記載事項について（下線は当審が付した。）
（１）刊行物１（特開２０１３−１６６８４６号公報）には、以下のことが記載されている。
記載事項１−Ａ
「【請求項１】
　
アルキル基が１〜１４個の炭素原子を有する（メタ）アクリル酸アルキルエステル単量体
（ａ）
　
水酸基含有（メタ）アクリ酸アルキルエステル単量体
（メタ）アクリルアミド、Ｎ−アルキル置換（メタ）アクリルアミド、Ｎ,Ｎ−ジアルキル置換（メタ）アクリルアミド、アクリロイルモルフォリン及びＮ−ビニル−２−ピロリドン
単量体（ｂ）
　からなる単量体組成物又はその一部を重合した組成物１００質量部と、
　１分子中に２つ以上のアクリロイル基を有する多官能性アクリル単量体、多官能性アクリルオリゴマー又は多官能性アクリルポリマーからなる架橋剤（ｃ）０.０１〜５.０質量部と、
　光ラジカル重合開始剤（ｄ）０.１〜３.０質量部と、
　
ベンゾトリアゾ−ル又はその誘導体（ｅ）
を含有する光硬化型樹脂組成物
光重合により硬化して皮膜状に賦形してなる粘着シート
記載事項１−Ｂ
「【発明が解決しようとする課題】
【０００９】
　本発明の目的は、
各部材への充分な接着力を有し、透明性に優れ、高温高湿下でも白濁を生じず、耐金属腐食性
に優れた粘着シート、接着用シート、光硬化型接着剤組成物及び光学用部材を提供することにある
記載事項１−Ｃ
「【００２０】
　中でも、メチル（メタ）アクリレート、エチル（メタ）アクリレート、ブチル（メタ）アクリレート、
２−エチル−ヘキシル（メタ）アクリレート
【００２１】
　本発明に用いる成分（ｂ）は、
水酸基含有（メタ）アクリ酸アルキルエステル単量体
（メタ）アクリルアミド、Ｎ−アルキル置換（メタ）アクリルアミド、Ｎ,Ｎ−ジアルキル置換（メタ）アクリルアミド、アクリロイルモルフォリン及びＮ−ビニル−２−ピロリドンからなる群より選択される一種以上の単量体
接着性付与の為に使用するもの
記載事項１−Ｄ
「【００２４】
　
成分（ａ）及び成分（ｂ）の合計１００質量部を基準として、成分（ａ）の割合は４０〜８０質量部であり、成分（ｂ）の割合は２０〜５０質量部である
【００２５】
　成分（ａ）及び成分（ｂ）は単量体のまま使用しても良いし、
成分（ａ）及び成分（ｂ）からなる単量体組成物の一部を重合して得られるシロップ状組成物（アクリルシロップ）を使用しても良い。このシロップ状組成物は単量体と重合体からなるものであればよい。すなわち、このシロップ状組成物は、単量体組成物を部分重合して得られるものに限られず、予め得た重合体を単量体中に溶解した組成物をも意味する
【００２６】
　特に、
上述のシロップ状組成物を用いることは、組成物の塗工に適した粘度にする点で好ましい。この場合、組成物中の重合体の重量平均分子量（Ｍｗ）は１００万〜２００万が好ましい
記載事項１−Ｅ
「【００４２】
　＜実施例１＞
　攪拌機、還流冷却器、温度計、ＵＶランプ及び窒素ガス導入口を備えた反応容器に、
（ａ）成分として２−エチルヘキシルアクリレート４５部及びアクリル酸メチル３０部、（ｂ）成分として２−ヒドロキシエチルアクリレート２５部
窒素雰囲気下でＵＶ光を照射することにより単量体の一部を重合し、単量体と重合体からなるシロップ状の組成物を得た
【００４３】
　
この組成物１００部に対して、
（ｅ）成分としてベンゾトリアゾ−ル（共同薬品社製ＢＴＺ−Ｍ）０.３部を添加して、撹拌混合した
【００４４】
　この光硬化型樹脂を、表面を離型剤処理した厚さ５０μｍのポリエチレンテレフタレート（ＰＥＴ）フィルム上に塗工し、その上をさらに厚さ５０μｍのＰＥＴフィルムで被覆し、紫外線照射により硬化し、厚さ０.１０ｍｍの粘着シートを得た。
【００４５】
　＜実施例２＞
　成分（ａ）として２−エチルヘキシルアクリレート６０部、成分（ｂ）として２−ヒドロキシエチルアクリレート４０部を用いたこと以外は、実施例１と同様にして厚さ０.１０ｍｍの粘着シートを得た。
【００４６】
　＜実施例３＞
　
成分（ａ）として２−エチルヘキシルアクリレート７５部、成分（ｂ）として２−ヒドロキシエチルアクリレート１５部及びＮ,Ｎ−ジメチルアクリルアミド１０部を用いたこと以外は、実施例１と同様にして厚さ０.１０ｍｍの粘着シートを得た
記載事項１−Ｆ
「【００５５】
　［耐ＩＴＯ導電劣化性］
　
電極部分としてＡｇペーストを塗布したＩＴＯ蒸着ＰＥＴフィルム（東洋紡製３００ＲＫ）に、基材無しの粘着シートを貼り合せ、反対側の面にＰＥＴフィルムを貼り合せてサンプルとした
【００５６】
　［耐銅板腐食性］
　
表面を磨き上げた銅板に粘着シートを貼り付け、８５℃、８５％ＲＨの雰囲気下に２５０時間放置した
記載事項１−Ｇ
「【００５８】
【表１】
【００５９】
表１中の略号は以下の化合物を示す。
「２ＥＨＡ」：２−エチルヘキシルアクリレート（Ｔｇ＝−７０℃）
「ＭＡ」：メチルアクリレート（Ｔｇ＝８℃）
「ｉＢＯＡ」：イソボルニルアクリレート（Ｔｇ＝９４℃）
「ＨＥＡ」：２−ヒドロキシエチルアクリレート（Ｔｇ＝−１５℃）
「ＤＭＡＡ」：Ｎ,Ｎ−ジメチルアクリルアミド（Ｔｇ＝１１９℃）
「ＡＭＥ」：メトキシエチルアクリレート（Ｔｇ＝−５０℃）
「ＡＡ」：アクリル酸（Ｔｇ＝１０６℃）
　なお、以上の各Ｔｇは各単量体を用いた単独重合体の場合のＴｇである。
【００６０】
　［評価結果］
　実施例１〜３では、透明性、耐湿熱白化性、耐ＩＴＯ導電劣化性、耐銅板腐食性、耐発泡性の全てが良好であった。」
（２）刊行物２（特開２００５−３２５２５０号公報）には、以下のことが記載されている。
記載事項２−Ａ
「【請求項１】
金属面に直接貼付するための感圧性粘着シート類であって、単量体主成分としての（メタ）アクリル酸エステルと、窒素原子含有共重合性単量体を含有し且つカルボキシル基含有共重合性単量体を含有していない共重合性単量体成分とにより構成されたアクリル系ポリマーをベースポリマーとしているアクリル系感圧性粘着剤による感圧性粘着剤層を有していることを特徴とする金属面貼付用感圧性粘着シート類
【請求項２】
アクリル系ポリマーを構成する共重合性単量体成分が、さらに、
カルボキシル基含有共重合性単量体以外の酸性基含有共重合性単量体を含有していない
記載事項２−Ｂ
「【０００６】
　従って、
本発明の目的は、金属面に対して直接に貼付しても金属面を腐食させず、また、優れた粘着特性および光学特性で金属面に貼付することができる金属面貼付用感圧性粘着シート類、および該金属面貼付用感圧性粘着シート類が用いられている金属面を有する物品を提供することにある
　本発明の他の目的は、金属面に対して直接に貼付しても、経時で変色や変質が生じず、透明で粘着特性が良好な金属面貼付用感圧性粘着シート類、および該金属面貼付用感圧性粘着シート類が用いられている金属面を有する物品を提供することにある。
　本発明のさらに他の目的は、さらに、加熱及び加湿の条件下でも、優れた粘着特性および光学特性を保持することができる金属面貼付用感圧性粘着シート類、および該金属面貼付用感圧性粘着シート類が用いられている金属面を有する物品を提供することにある。」
記載事項２−Ｃ
「【００２９】
　［改質用共重合性単量体］
　
本発明では、窒素原子含有共重合性単量体以外の共重合性単量体として、カルボキシル基含有共重合性単量体（特に、酸性基含有共重合性単量体）を除く共重合性単量体（「改質用共重合性単量体」と称する場合がある）を用いることができる
例えば、改質用共重合性単量体として、カルボキシル基（特に、酸性基）以外の官能基（ヒドロキシル基等の極性基）を有する改質用共重合性単量体を用いると、アクリル系ポリマーに架橋結合を生じさせることができる
記載事項２−Ｄ
「【００３４】
　また、
窒素原子含有共重合性単量体の割合としては、単量体成分全量に対して５０重量％未満であることが重要であり
さらに好ましくは１０〜３０重量％
【００３５】
　さらにまた、
改質用共重合性単量体の割合としては、単量体成分全量に対して５０重量％未満
さらに好ましくは０．１〜１０重量％
の範囲から選択することができる
記載事項２−Ｅ
「【００４１】
　
アクリル系感圧性粘着剤としては、その調製過程でいかなる形態も取りうるが、取り扱い性の面で、溶剤系
光重合系などの形態で用いることが好ましい
記載事項２−Ｆ
「【実施例】
【００７０】
　以下に、この発明の実施例を記載して、より具体的に説明する。但し、本発明はこれらの実施例により何ら限定されるものではない。
【００７１】
　（実施例１）
　冷却管、窒素導入管、温度計、滴下ロート、攪拌装置を備えた反応容器に、重合開始剤として２，２´−アゾビスイソブチロニトリル：０．２重量部、溶媒として酢酸エチル：１００重量部、
単量体成分としてアクリル酸２−エチルヘキシル：７０重量部、Ｎ，Ｎ−ジエチルアクリルアミド：３０重量部、２−ヒドロキシエチルアクリレート：１重量部を入れ、窒素環流を１時間行った後、反応容器内の単量体成分を含むモノマー組成物溶液の温度を６０℃に昇温し、窒素気流中で、４時間重合を行った。その後、８０℃に昇温して２時間熟成を行い、アクリル系重合体の溶液を得た
架橋剤として、トリメチロールプロパン／トリレンジイソシアネートアダクト体（商品名「コロネートＬ」日本ポリウレタン工業社製）を２重量部（固形分）添加して、粘着剤組成物（「粘着剤Ａ」と称する場合がある）とした
【００７２】
　さらに、
前記粘着剤Ａをアプリケーターを用いて、シリコーン系剥離剤による剥離処理が施されたポリエチレンテレフタレート製フィルム（剥離ライナー；厚さ３８μｍ）の剥離面上に塗布し、１３０℃で３分間乾燥して、厚さが２５μｍの粘着剤層を形成した。この粘着剤層上に、シリコーン系剥離剤による剥離処理が施されたポリエチレンテレフタレート製フィルム（剥離ライナー；厚さ３８μｍ）を貼り合わせて、粘着シートを得た
【００７３】
　（実施例２）
　表１に示されるように、単量体成分として
アクリル酸２−エチルヘキシル：７０重量部、アクリロイルモルホリン：３０重量部、２−ヒドロキシエチルアクリレート：１重量部を用いた
（３）刊行物３（特開２００７−９００６号公報）には、以下のことが記載されている。
記載事項３−Ａ
「【課題を解決するための手段】
【００１１】
　本発明者らは、
粘着剤組成物において、主ポリマーであるカルボキシル基含有アクリル系ポリマーの分子量分布（重量平均分子量／数平均分子量）を小さくする手段により、主ポリマーの重量平均分子量を低く抑えた場合であっても、高分子量の粘着剤に比しても劣らない耐発泡性が維持できることを見出した
（４）刊行物４（特開２０１３−１８９３７号公報）には、以下のことが記載されている。
記載事項４−Ａ
「【課題を解決するための手段】
【００１０】
　しかるに本発明者等は、かかる事情に鑑み鋭意研究を重ねた結果、
アクリル系樹脂（Ａ）とエチレン性不飽和基を１つ含有する化合物（Ｂ）とを含有する粘着剤組成物を活性エネルギー線照射及び／又は加熱することで、エチレン性不飽和化合物（Ｂ）の重合物とアクリル系樹脂（Ａ）とが相互進入網目構造を形成することができ、従来のようにアクリル系樹脂（Ａ）を高分子量化しなくとも高い耐久性能が発揮されることを見出し、更には、アクリル系樹脂（Ａ）の分子量が低く樹脂粘度が低いため、塗工適正粘度にするための希釈溶剤の使用量が少なくて済み、乾燥適性にも優れることを見出し、本発明を完成した
（５）刊行物５（実験成績証明書）には、以下のことが記載されている。
記載事項５−Ａ
　
刊行物１の実施例３の粘着剤の成分（ＤＭＡＡ）の配合量を１０，１５，２０，２５部に変更した粘着剤において、耐湿熱白化性評価、腐食抑制評価および誘電率がそれぞれ同程度であることを確認した
（６）刊行物６（特開２０１３−２１３２０３号公報）には、以下のことが記載されている。
記載事項６−Ａ
「【００５７】
　なお、
本発明のアクリル系粘着剤組成物を、ＩＴＯフィルム、ＩＴＯガラス等の透明電極膜や、電磁波シールド等のメッシュ等の耐腐食性が必要な用途に使用する場合は、アクリル系粘着剤組成物が実質的に酸を含まないことが好ましい
　実質的に酸を含まないとは、アクリル系樹脂（Ａ）の共重合成分として酸性基を有するモノマーを使用せず、粘着剤組成物全体の酸価が好ましくは５ｍｇＫＯＨ／ｇ以下、特に好ましくは１ｍｇＫＯＨ／ｇ以下、更に好ましくは０．１ｍｇＫＯＨ／ｇであることを意味する。」
（７）刊行物１に記載の発明
　刊行物１には、２−エチルヘキシルアクリレート７５部、２−ヒドロキシエチルアクリレート１５部及びＮ，Ｎ−ジメチルアクリルアミド１０部をＵＶ光を照射し単量体の一部を重合し、単量体と重量平均分子量１５０万の重合体からなるシロップ状の組成物に対して、ヘキサンジオールジアクリレートの架橋剤と、光重合開始剤と、ベンゾトリアゾールを添加混合して得られた光硬化型接着剤組成物であって、当該接着剤組成物を硬化させて得られた粘着シートをＡｇペーストを塗布したＩＴＯ蒸着ＰＥＴフィルムに貼り合わせること、また、銅板に前記粘着シートを貼り付けることが記載されているといえる（記載事項１−Ａ、１−Ｃ、１−Ｄ、１−Ｅ、１−Ｆ、１−Ｇ）。また、前記重合体は、そのモノマー組成からみて、カルボキシル基を含有するモノマーを使用しないものである。
　したがって、刊行物１には、次のとおりの発明（以下、「引用発明」という。）が記載されていると認められる。
（引用発明）
「銅やＡｇと接触して使用される粘着シートを構成するための接着剤組成物であって、
　重量平均分子量が１５０万であり、重合体を構成するモノマー単位として、２−エチルヘキシルアクリレートを７５重量％含有し、２−ヒドロキシエチルアクリレートを１５重量％含有し、Ｎ，Ｎ−ジメチルアクリルアミドを１０重量％含有し、カルボキシル基を有するモノマーを含有しない重合体と、
　ベンゾトリアゾールと
を含有する光硬化型接着剤組成物。」
５．対比・判断
（１）本件発明１と引用発明との対比
　引用発明の「銅やＡｇ」、「粘着シート」、「接着剤組成物」、「２−エチルヘキシルアクリレート」、「２−ヒドロキシエチルアクリレート」、「重合体」、「ベンゾトリアゾール」、「重量％」は、本件発明１の「金属部材」、「粘着剤」、「粘着性組成物」、「（メタ）アクリル酸２−エチルヘキシル」、「水酸基を有するモノマー」、「（メタ）アクリル酸エステル重合体（Ａ）」、「ベンゾトリアゾール系防錆剤（Ｂ）」、「質量％」にそれぞれ相当する。
　また、引用発明の「Ｎ，Ｎ−ジメチルアクリルアミド」は、本件発明の明細書の段落【００３６】の記載からみて、ホモポリマーとしてのガラス転移温度が７０℃以上のハードモノマーであるから、本件発明１の「ホモポリマーとしてのガラス転移温度が７０℃以上のハードモノマー」に相当するといえる。
　したがって、本件発明１と引用発明は、以下の点で一致し、また、相違していると認められる。
（一致点）
「金属部材と接触して使用される粘着剤を構成するための粘着性組成物であって、
　重量平均分子量が１５０万であり、重合体を構成するモノマー単位として、（メタ）アクリル酸２−エチルヘキシルを７５重量％含有し、水酸基を有するモノマーを１５重量％含有し、ホモポリマーとしてのガラス転移温度が７０℃以上のハードモノマーを含有し、カルボキシル基を有するモノマーを含有しない（メタ）アクリル酸エステル重合体（Ａ）と、
　ベンゾトリアゾール系防錆剤（Ｂ）と
を含有する粘着性組成物。」
（相違点１）
　粘着性組成物において、本件発明１には、「イソシアネート系架橋剤」と「溶剤」とを含有する旨記載されているのに対し、引用発明には、「イソシアネート系架橋剤」と「溶剤」が含まれていない点。
（相違点２）
　粘着性組成物において、ホモポリマーとしてのガラス転移温度が７０℃以上のハードモノマーを、本件発明１は、「１５質量％以上含有」するのに対し、引用発明は、１０質量％含有している点。
（２）判断
　相違点１について検討する。
　刊行物２には、「金属面に直接貼付するための感圧性粘着シート類であって、単量体主成分としての（メタ）アクリル酸エステルと、窒素原子含有共重合性単量体を含有し且つカルボキシル基含有共重合性単量体を含有していない共重合性単量体成分とにより構成されたアクリル系ポリマーをベースポリマーとしているアクリル系感圧性粘着剤による感圧性粘着剤層を有していることを特徴とする金属面貼付用感圧性粘着シート類。」、「従って、本発明の目的は、金属面に対して直接に貼付しても金属面を腐食させず、また、優れた粘着特性および光学特性で金属面に貼付することができる金属面貼付用感圧性粘着シート類、および該金属面貼付用感圧性粘着シート類が用いられている金属面を有する物品を提供することにある。
　本発明の他の目的は、金属面に対して直接に貼付しても、経時で変色や変質が生じず、透明で粘着特性が良好な金属面貼付用感圧性粘着シート類、および該金属面貼付用感圧性粘着シート類が用いられている金属面を有する物品を提供することにある。
　本発明のさらに他の目的は、さらに、加熱及び加湿の条件下でも、優れた粘着特性および光学特性を保持することができる金属面貼付用感圧性粘着シート類、および該金属面貼付用感圧性粘着シート類が用いられている金属面を有する物品を提供することにある」こと、「（実施例１）
　冷却管、窒素導入管、温度計、滴下ロート、攪拌装置を備えた反応容器に、重合開始剤として２，２´−アゾビスイソブチロニトリル：０．２重量部、溶媒として酢酸エチル：１００重量部、単量体成分としてアクリル酸２−エチルヘキシル：７０重量部、Ｎ，Ｎ−ジエチルアクリルアミド：３０重量部、２−ヒドロキシエチルアクリレート：１重量部を入れ、窒素環流を１時間行った後、反応容器内の単量体成分を含むモノマー組成物溶液の温度を６０℃に昇温し、窒素気流中で、４時間重合を行った。その後、８０℃に昇温して２時間熟成を行い、アクリル系重合体の溶液を得た。このアクリル系重合体の溶液に、架橋剤として、トリメチロールプロパン／トリレンジイソシアネートアダクト体（商品名「コロネートＬ」日本ポリウレタン工業社製）を２重量部（固形分）添加して、粘着剤組成物（「粘着剤Ａ」と称する場合がある）とした。
　さらに、前記粘着剤Ａをアプリケーターを用いて、シリコーン系剥離剤による剥離処理が施されたポリエチレンテレフタレート製フィルム（剥離ライナー；厚さ３８μｍ）の剥離面上に塗布し、１３０℃で３分間乾燥して、厚さが２５μｍの粘着剤層を形成した。この粘着剤層上に、シリコーン系剥離剤による剥離処理が施されたポリエチレンテレフタレート製フィルム（剥離ライナー；厚さ３８μｍ）を貼り合わせて、粘着シートを得た。」こと（記載事項２−Ａ、２−Ｂ、２−Ｆ）が、それぞれ記載されている。
　そうすると、刊行物２に記載された「アクリル系感圧性粘着剤」は、引用発明とは、十分な接着特性を有する点、高温高湿下でも優れた光学特性を保持する点、及び優れた耐金属腐食性を発揮する点で課題が共通しており、さらに、アクリル酸２−エチルヘキシル、Ｎ，Ｎ−ジエチルアクリルアミド及び２−ヒドロキシエチルアクリレートからなるアクリル重合体を有し、金属面と接触して使用される粘着性組成物であることも記載されている。
　しかし、引用発明は、そもそも光硬化によって接着剤としての作用を発揮する光硬化型接着剤組成物であることから、刊行物２に記載のアクリル系感圧性粘着剤とは使用形態が異なるものであるし、刊行物１に記載された発明は、接着剤組成物に添加する架橋剤としてイソシアネート系架橋剤ではなく、１分子中に２つ以上のアクリロイル基を有する多官能性アクリル単量体等を使用するものであること（実施例３の（ｃ）成分ヘキサンジオールジアクリレート）から、引用発明と刊行物２に記載の発明との課題が類似し、引用発明と刊行物２との共重合体のモノマー組成が類似しているという共通点のみで、別の手段で架橋を施す接着剤組成物において、イソシアネート系架橋剤をさらに含有させる動機付けが存在しないと言わざるを得ない。
　さらに、引用発明の接着剤組成物は、記載事項１−Ｅからみて、単量体と重合体を含むシロップ状の組成物であって、単量体が重合体を溶解する作用を有していること（段落【００２５】）から、引用発明と刊行物２に記載された発明は、同様の課題を有し、同様のモノマー組成から得られたアクリル系重合体を含むものの、製造方法の違いにより物として全く異なり、刊行物２に記載のアクリル系感圧性粘着剤の添加物（「イソシアネート系架橋剤」と「溶剤」）を刊行物１に記載の光硬化型接着剤組成物に添加することは、当業者が想起するものではない。
　そうすると、相違点１は、実質的な相違点であり、引用発明及び刊行物２から当業者が容易に発明できたものとはいえない。
　そして、刊行物３，４は、粘着剤組成物において、塗工性を良好にするためにアクリル系ポリマーの分子量を下げる周知の技術的事項を示す文献に過ぎないこと、刊行物５は、刊行物１の実施例３におけるＮ，Ｎ−ジメチルアクリルアミド（ＤＭＡＡ）の量の変化に対する効果を検証したものであるが、刊行物１にはそもそもＤＭＡＡの量のみを変化させることが記載されていないし、仮に、これらの刊行物を採用したとしても、本件発明１は、引用発明、刊行物２に記載された発明及び刊行物３〜５から当業者が容易に発明できたものとはいえない。
　なお、申立人は、「刊行物１には、請求項１に係る発明の構成である「イソシアネート系架橋剤」と「溶剤」が記載されていない」という点は、技術分野および解決課題が共通する刊行物２に「イソシアネート系架橋剤」を添加すること、接着剤組成物を「溶剤」系とすることが記載されているから、刊行物１に記載された発明においても、これらを採用する動機付けがあるか、当業者にとって設計的事項に過ぎないと主張しているが、上記相違点１について検討したとおりであるから、かかる主張は採用できない。
（３）請求項２〜６に係る発明について
　請求項２〜５に係る発明は、請求項１に係る発明を更に減縮したものであるから、上記請求項１に係る発明についての判断と同様の理由により、上記引用発明または刊行物２に記載された発明及び刊行物３〜５に記載された技術的事項から当業者が容易になし得るものではない。
　また、請求項６に係る発明は、請求項１に係る発明を更に減縮したものであるから、上記請求項１に係る発明についての判断に加えて、刊行物６に記載の、アクリル系粘着剤組成物を、透明電極膜や電磁波シールド等のメッシュ等の耐腐食性が必要な用途に使用するという開示を参酌しても、同様に、上記引用発明または刊行物２に記載された発明及び刊行物３〜６に記載された技術的事項から当業者が容易になし得るものではない。
　以上のとおり、請求項２〜５に係る発明は、引用発明または刊行物２に記載された発明及び刊行物３〜５に記載された技術的事項から、請求項６に係る発明は、引用発明または刊行物２に記載された発明及び刊行物３〜６に記載された技術的事項から当業者が容易に発明をすることができたものではない。
６．むすび
　したがって、特許異議の申立ての理由及び証拠によっては、本件請求項１〜６に係る特許を取り消すことはできない。
　また、他に本件請求項１〜６に係る特許を取り消すべき理由を発見しない。
　よって、結論のとおり決定する。
【異議決定日】
平成２９年１１月３０日（２０１７．１１．３０）